(57)【要約】      （修正有）【課題】プラスチック基材等へ塗布した際に、充分な表面硬度と耐擦り傷性を有しながら、耐衝撃性や柔軟性に優れ、屋外の使用にも適した耐候性を有する活性エネルギー線硬化性樹脂組成物を提供する。【解決手段】主鎖がビニル系共重合体であり、主鎖末端および／または側鎖に一般式（Ｉ）：−Ｘa−Ｙ−Ｚb−ＳｉＲ２c−（ＯＲ１）3-c（Ｉ）で表される加水分解性基に結合したケイ素基を含む有機基を２個以上有する共重合体（Ａ）と光酸発生剤（Ｂ）を含有することを特徴とする活性エネルギー線硬化性樹脂組成物。【選択図】なし【特許請求の範囲】
【請求項１】
主鎖がビニル系共重合体であり、主鎖末端および／または側鎖に一般式（Ｉ）：
−Ｘa−Ｙ−Ｚb−ＳｉＲ２c−（ＯＲ１）3-c  （Ｉ）
（式中、Ｘはメチレン基またはアルキレンオキサイド基単位を示し、ａは２〜８の整数であり、環構造を含んでいてもよい。Ｙは２価の官能基を示し、その構造中に酸素原子、窒素原子、硫黄原子を含んでいてもよい。Ｚはメチレン基を示し、ｂは２〜５の整数である。Ｒ１は水素原子または炭素数１〜４のアルキル基、Ｒ２は水素原子または炭素数１〜１０のアルキル基、炭素数６〜２５のアリール基および炭素数７〜１２のアラルキル基から選ばれた１価の炭化水素基を示し、ｃは０〜２の整数である。）で表される加水分解性基に結合したケイ素基を含む有機基を２個以上有する共重合体（Ａ）と光酸発生剤（Ｂ）を含有することを特徴とする活性エネルギー線硬化性樹脂組成物。
【請求項２】
前記共重合体（Ａ）におけるＹがウレタン基、チオウレタン基、尿素基、エーテル基からなる群から選ばれる少なくとも１つであることを特徴とする請求項１に記載の活性エネルギー線硬化性樹脂組成物。
【請求項３】
さらに、脱水剤（Ｃ）を前記共重合体（Ａ）１００重量部に対して、０．１〜１０重量部含有することを特徴とする請求項１または２の一項に記載の活性エネルギー線硬化性樹脂組成物。
【請求項４】
前記化合物（Ａ）１００重量部に対して、平均粒子径が１００ｎｍ以下の金属酸化物微粒子（Ｄ）を０〜２００重量部含有することを特徴とする請求項１から３の一項に記載の活性エネルギー線硬化性組成物。
【請求項５】
前記金属酸化物微粒子（Ｄ）が、シリカ粒子であることを特徴とする請求項１から４の一項に記載の活性エネルギー線硬化性組成物。
【請求項６】
前記光酸発生剤（Ｂ）が、芳香族スルホニウム塩若しくは芳香族ヨードニウム塩であることを特徴とする請求項１から５の何れか一項に記載の活性エネルギー線硬化性樹脂組成物。
【請求項７】
前記光酸発生剤（Ｂ）のカウンターアニオンが、フルオロフォスフォネート系若しくはフルオロスルフォネート系であることを特徴とする請求項１から６の何れか一項に記載の活性エネルギー線硬化性樹脂組成物。
【請求項８】
請求項１〜７の何れか一項に記載の硬化性組成物を含有するプラスチック用活性エネルギー線硬化性組成物。
【請求項９】
請求項１〜７の何れか一項に記載の活性エネルギー線硬化性組成物を塗装した塗装体。
【請求項１０】
請求項１〜７の何れか一項に記載の硬化性組成物を含有する活性エネルギー線ハードコート用硬化性樹脂組成物。
【請求項１１】
請求項１〜７の何れか一項に記載の活性エネルギー線硬化性樹脂組成物を基材に塗布し、活性エネルギー線を照射する塗膜の製造方法。
【発明の詳細な説明】
【技術分野】
【０００１】
本発明は、プラスチック成型体やフィルムなど過度に熱をかけることができない材料に対して、付着性がよく、耐薬品性に優れ、さらには高い表面硬度と擦傷性を有しながら柔軟性や耐衝撃性にも優れた活性エネルギー線硬化性樹脂組成物に関する。さらには耐候性にも優れており、屋外での使用にも適した活性エネルギー線硬化性樹脂組成物に関する。
【背景技術】
【０００２】
近年、金属やガラスの代替としてアクリル樹脂やポリカーボネート樹脂、ＰＥＴ樹脂等のプラスチック材料が広く使用されている。しかしながら、これらプラスチック材料は表面硬度が低く、耐薬品性や表面傷付き性が充分ではないという問題がある。そこで、プラスチック材料の表面に種々のコーティング材料を塗布し、性能を向上させるという手法が取られてきた。例えば、熱硬化型のウレタン塗料を塗布し、プラスチック基材の耐熱温度以下で塗膜を形成する方法がある（特許文献１）。しかしながら、架橋密度を上げることで耐薬品性を向上させることはできるが、表面硬度と耐擦り傷性は充分ではない。
【０００３】
そこで短時間で硬化が可能で、表面硬度および耐擦り傷性を上げる手法として、多官能アクリレートと光重合開始剤などからなるコーティング液にＵＶ光などの活性エネルギー線を照射することが報告されている（特許文献２）。本手法では、熱硬化のウレタン塗料と比較して高い表面硬度が得られるが、耐擦り傷性は充分とは言えず、耐衝撃性や柔軟性は満足いくものではない。
【０００４】
また、加水分解性シラン化合物にＵＶ光などの活性エネルギー線を照射することで、ハードコート膜を得る方法も報告されている（特許文献３）。本手法においても、高い表面硬度は得られるが、耐擦り傷性は充分ではなく、特に加水分解性シリル基の加水分解縮合に起因する硬化収縮から、耐衝撃性や柔軟性は乏しい。
【０００５】
以上のように、プラスチック基材等を傷めないために、低温硬化やＵＶ等の活性エネルギー線照射による短時間硬化により、耐薬品性や表面硬度を向上させる手法が数多く報告されているが、耐擦り傷性と耐衝撃性は充分ではない。このため表面硬度の他に、被塗物をポケットや容器に入れて持ち運んだり、落下などの衝撃を受けても充分に耐え得る高い耐擦り傷性と柔軟性や耐衝撃性を両立するコーティング剤の開発が求められていた。またウレタンアクリレートやエポキシアクリレートなどを用いた活性エネルギー線照射タイプでは充分ではなかった耐候性にも優れるコーティング剤の開発が求められていた。
【先行技術文献】
【特許文献】
【０００６】
【特許文献１】特開２００８−２９６５３９号公報
【特許文献２】特許第３０９６８６１号公報
【特許文献３】特開２０００−１０９６９５号公報
【発明の概要】
【発明が解決しようとする課題】
【０００７】
本発明が解決しようとする課題は、軽量化を主目的に金属やガラスの代替として広く使われるようになったプラスチック基材等の表面を改質するためのコーティング剤の提供であり、より詳しくは、プラスチック基材等へ塗布した際に、優れた透明硬化塗膜が形成可能であり、また使用に際して充分な表面硬度と耐擦り傷性を有しながら、耐衝撃性や柔軟性に優れ、屋外の使用にも適した耐候性を有する活性エネルギー線等で短時間硬化が可能な活性エネルギー線硬化性樹脂組成物を提供することである。
【課題を解決するための手段】
【０００８】
本発明者らは、上記課題を解決するため鋭意検討した結果、一分子中に特定の構造で結合した加水分解性シリル基を有するビニル系共重合体と、特定の光酸発生剤を含有するコーティング用樹脂組成物が、高圧水銀灯などを用いたＵＶ照射により短時間で透明な硬化塗膜が形成され、得られた塗膜は、良好な表面硬度と耐擦り傷性を示し、且つ耐衝撃性と柔軟性にも優れることを見出した。
【０００９】
すなわち本願は、
主鎖がビニル系共重合体であり、主鎖末端および／または側鎖に一般式（Ｉ）：
−Ｘa−Ｙ−Ｚb−ＳｉＲ２C−（ＯＲ１）3-C  （Ｉ）
（式中、Ｘはメチレン基またはアルキレンオキサイド基単位を示し、aは２〜８の整数であり、環構造を含んでいてもよい。Ｙは２価の官能基を示し、その構造中に酸素原子、窒素原子、硫黄原子を含んでいてもよい。Ｚはメチレン基を示し、ｂは２〜５の整数である。Ｒ１は水素原子または炭素数１〜４のアルキル基、Ｒ２は水素原子または炭素数１〜１０のアルキル基、炭素数６〜２５のアリール基および炭素数７〜１２のアラルキル基から選ばれた１価の炭化水素基を示し、ｃは０〜２の整数である。）で表される加水分解性基に結合したケイ素基を含む有機基を２個以上有する共重合体（Ａ）と光酸発生剤（Ｂ）を含有することを特徴とする活性エネルギー線硬化性樹脂組成物（請求項１）。
前記共重合体（Ａ）におけるＹがウレタン基、チオウレタン基、尿素基、エーテル基からなる群から選ばれる少なくとも１つであることを特徴とする請求項１に記載の活性エネルギー線硬化性樹脂組成物（請求項２）。
さらに、脱水剤（Ｃ）を前記共重合体（Ａ）１００重量部に対して、０．１〜１０重量部含有することを特徴とする請求項１または２の一項に記載の活性エネルギー線硬化性樹脂組成物（請求項３）。
前記化合物（Ａ）１００重量部に対して、平均粒子径が１００ｎｍ以下の金属酸化物微粒子（Ｄ）を０〜２００重量部含有することを特徴とする請求項１から３の一項に記載の活性エネルギー線硬化性組成物（請求項４）。
前記金属酸化物微粒子（Ｄ）が、シリカ粒子であることを特徴とする請求項１から４の一項に記載の活性エネルギー線硬化性組成物（請求項５）。
前記光酸発生剤（Ｂ）が、芳香族スルホニウム塩若しくは芳香族ヨードニウム塩であることを特徴とする請求項１から５の何れか一項に記載の活性エネルギー線硬化性樹脂組成物（請求項６）。
前記光酸発生剤（Ｂ）のカウンターアニオンが、フルオロフォスフォネート系若しくはフルオロスルフォネート系であることを特徴とする請求項１から６の何れか一項に記載の活性エネルギー線硬化性樹脂組成物（請求項７）。
請求項１〜７の何れか一項に記載の硬化性組成物を含有するプラスチック用活性エネルギー線硬化性組成物（請求項８）。
請求項１〜７の何れか一項に記載の活性エネルギー線硬化性組成物を塗装した塗装体（請求項９）。
請求項１〜７の何れか一項に記載の硬化性組成物を含有する活性エネルギー線ハードコート用硬化性樹脂組成物（請求項１０）。
請求項１〜７の何れか一項に記載の活性エネルギー線硬化性樹脂組成物を基材に塗布し、活性エネルギー線を照射する塗膜の製造方法（請求項１１）。
【発明の効果】
【００１０】
本発明に係る活性エネルギー線硬化性組成物は、基材に塗布し、活性エネルギー線を照射して硬化皮膜を形成することができる。本発明に係る活性エネルギー線硬化性組成物を基材表面に塗布し硬化させることによって、硬化皮膜が基材表面に形成された積層体を作製することができる。本発明に係る活性エネルギー線硬化性組成物は、一液型硬化性組成物として好適に使用することができる。本発明による活性エネルギー線硬化性組成物を用いた場合、塗装後、高圧水銀灯やメタルハライドランプ、発光ダイオードなどを用いたＵＶ照射により、短時間で、表面硬度と耐擦り傷性が良好で、加えて優れた耐衝撃性と柔軟性を有する塗膜を得ることができる。
【発明を実施するための最良の形態】
【００１１】
以下に本発明をその実施の形態に基づき詳細に説明する。
【００１２】
（Ａ）加水分解性基に結合した特定構造のケイ素基を２個以上有するビニル系共重合体
本発明の加水分解性基に結合した特定構造のケイ素基を２個以上有するビニル系共重合体（Ａ）成分は、一般式（Ｉ）に記載の特定の構造を有しているため、硬度と耐擦り傷性および耐
衝撃性と柔軟性の両立が可能となる。
−Ｘa−Ｙ−Ｚb−ＳｉＲ２c−（ＯＲ１）3-c  （Ｉ）
（式中、Ｘはメチレン基またはアルキレンオキサイド基単位を示し、aは２〜８の整数であり、環構造を含んでいてもよい。Ｙは２価の官能基を示し、その構造中に酸素原子、窒素原子、硫黄原子を含んでいてもよい。Ｚはメチレン基を示し、ｂは２〜５の整数である。Ｒ１は水素原子または炭素数１〜４のアルキル基、Ｒ２は水素原子または炭素数１〜１０のアルキル基、炭素数６〜２５のアリール基および炭素数７〜１２のアラルキル基から選ばれた１価の炭化水素基を示し、ｃは０〜２の整数である。）。
【００１３】
Ｘは、メチレン基またはアルキレンオキサイド基単位を示し、アルキレンオキサイド基としては、例えば、エチレンオキサイド基、プロピレンオキサイド基、ブチレンオキサイド基やこれらのブロック化合物を挙げることができ、エチレンオキサイド基、プロピレンオキサイド基が好ましい。
【００１４】
Ｙは２価の官能基を示し、その構造中に酸素原子、窒素原子、硫黄原子を含んでいてもよい。２価の官能基としては、例えば、カルボニル基、エーテル基、カルバメート基、イミノ基、尿素基を挙げることができ、エーテル基、カルバメート基が好ましく、特にウレタン結合やチオウレタン結合などのカルバメート基やエーテル基が好ましい。
【００１５】
Ｒ１は水素原子または炭素数１〜４のアルキル基であり、例えば、メチル基、エチル基、プロピル基、ブチル基を挙げることができ、メチル基、エチル基が好ましい。
【００１６】
Ｒ２は水素原子または炭素数１〜１０のアルキル基、炭素数６〜２５のアリール基および炭素数７〜１２のアラルキル基から選ばれた１価の炭化水素基であり、例えば、メチル基、エチル基、フェニル基、ベンジル基を挙げることができ、メチル基、エチル基が好ましい。
【００１７】
ビニル系重合体（Ａ）の分子量は、２０００〜３００００が好ましく、３０００〜２００００がより好ましい。２０００未満であると未反応の単量体が残存しやすくなる傾向があり好ましくなく、３００００を超えると塗装時に糸引き等の欠陥が生じたり、充分な硬度が発現しにくくなる傾向があり好ましくない。
【００１８】
一般式（Ｉ）で表される有機基は、ビニル系重合体（Ａ）中に２〜１００個あることが好ましく、５〜５０個あることがより好ましい。２未満であると硬度や耐擦傷性といった特性が得られにくい傾向があり好ましくなく、１００個を超えると貯蔵安定性が低下しやすくなる傾向があり好ましくない。
【００１９】
本発明の硬化性組成物中のビニル系重合体（Ａ）の割合が高い方が、表面硬度と耐擦り傷性が良好で、かつ耐衝撃性と柔軟性にも優れる塗膜を得ることができるため好ましい。硬化性組成物中の（Ａ）成分の割合としては、３０重量％〜１００重量％が好ましく、５０重量％〜１００重量％がより好ましく、７０重量％〜１００重量％がさらにより好ましい。
【００２０】
本発明に使用可能な共重合体（Ａ）成分は、（ａ−１）特定の構造を有する加水分解性シリル基含有ビニル系単量体と（ａ−２）その他の重合性ビニル系単量体を重合させる方法や、官能基を有する共重合体を合成し、その官能基を用いて加水分解性シリル基を導入する方法などにより得られる。前記特定の構造を有する加水分解性シリル基は、共重合体（Ａ）成分の主鎖末端に結合していてもよく、側鎖に結合していてもよく、主鎖末端および側鎖に結合していてもよい。
【００２１】
（ａ−１）特定の構造を有する加水分解性シリル基含有ビニル系単量体
（ａ−１）としては、下記一般式（II）で表されるアルコキシシリル基を有する単量体が有用である。
Ｗ−Ｘa−Ｙ−Ｚb−ＳｉＲ２c−（ＯＲ１）3-c  （II）
（式中、Ｗはエチレン性不飽和二重結合を有する部位を示し、Ｘはメチレン基またはアルキレンオキサイド基単位を示し、ａは２〜８の整数であり、環構造を含んでいてもよい。Ｙは２価の官能基を示し、その構造中に酸素原子、窒素原子、硫黄原子を含んでいてもよい。Ｚはメチレン基を示し、ｂは２〜５の整数である。Ｒ１は水素原子または炭素数１〜４のアルキル基、Ｒ２は水素原子または炭素数１〜１０のアルキル基、炭素数６〜２５のアリール基および炭素数７〜１２のアラルキル基から選ばれた１価の炭化水素基を示し、ｃは０〜２の整数である。）。
【００２２】
（ａ−１）は、市販品を使用することも可能であるが、以下の化合物などを反応させることにより合成してもよい。
【００２３】
（ａ）加水分解性シリル基含有イソシアナート化合物、（ｂ）加水分解性シリル基含有アミン化合物、（ｃ）加水分解性シリル基含有チオール化合物、（ｄ）アルコール性水酸基含有エチレン性不飽和化合物、（ｅ）モノイソシアナート含有エチレン性不飽和化合物、（ｆ）グリシジル基含有エチレン性不飽和化合物。
【００２４】
（ａ）加水分解性シリル基含有イソシアナート化合物
加水分解性シリル基含有イソシアナート化合物（ａ）としては、下記一般式（III）で表されるアルコキシシリル基とイソシアナート基を一分子中に有する化合物が有用である。
【００２５】
ＳｉＲ２c−（ＯＲ１）3-c  （III）
（式中、Ｒ１は水素原子または炭素数１〜４のアルキル基、Ｒ２は水素原子または炭素数１〜１０のアルキル基、炭素数６〜２５のアリール基および炭素数７〜１２のアラルキル基から選ばれた１価の炭化水素基を示し、ｃは０〜２の整数である。）。
【００２６】
前記一般式（II）において、（ＯＲ1）3-c  は本発明の組成物の硬化性が良好になるという点から、ｃが０または１であることが好ましい。ＯＲ1またはＲ2が複数個の場合は、それらは同一であっても異なっていてもよい。
【００２７】
加水分解性シリル基含有イソシアナート化合物（ａ）の具体例としては、γ−イソシアネートプロピルトリメトキシシランやγ−イソシアネートプロピルメチルジメトキシシラン、γ−イソシアネートプロピルトリエトキシシランなどが挙げられる。
【００２８】
これらの加水分解性シリル基含有イソシアナート化合物（ａ）は単独で用いても良く、２種以上併用しても良い。
【００２９】
（ｂ）加水分解性シリル基含有アミン化合物
加水分解性シリル基含有アミン化合物（ｂ）としては、上記一般式（II）で表されるアルコキシシリル基とアミノ基を一分子中に有する化合物が有用である。
またアミノ基は、イソシアナート基やグリシジル基との反応に使用するため、１級若しくは２級のアミノ基が好ましい。
【００３０】
加水分解性シリル基含有アミン化合物（ｂ）の具体例としては、γ−アミノプロピルトリメトキシシラン、γ−アミノプロピルトリエトキシシラン、γ−（２−アミノエチル）アミノプロピルトリメトキシシラン、γ−（２−アミノエチル）アミノプロピルトリエトキシシラン、γ−フェニルアミノプロピルトリメトキシシラン、γ−フェニルアミノプロピルトリエトキシシラン、ビス（トリメトキシシリル）アミン、ビス（トリエトキシシリル）アミンなどが挙げられる。これらの加水分解性シリル基含有アミン化合物（ｂ）は単独で用いても良く、２種以上併用しても良い。
【００３１】
（ｃ）加水分解性シリル基含有チオール化合物
加水分解性シリル基含有チオール化合物（ｃ）としては、上記一般式（II）で表されるアルコキシシリル基とチオール基を一分子中に有する化合物が有用である。
【００３２】
加水分解性シリル基含有チオール化合物（ｃ）の具体例としては、γ-メルカプトプロピルトリメトキシシランやγ-メルカプトプロピルメチルジメトキシシランγ-メルカプトプロピルトリエトキシシランなどが挙げられる。
【００３３】
これらの加水分解性シリル基含有チオール化合物（ｃ）は単独で用いても良く、２種以上併用しても良い。
【００３４】
（ｄ）アルコール性水酸基含有エチレン性不飽和化合物
アルコール性水酸基含有エチレン性不飽和化合物（ｄ）としては、ビニル基やアリル基、（メタ）アクリロイル基を有するアルコール性水酸基化合物が有用である。
【００３５】
アルコール性水酸基含有エチレン性不飽和化合物（ｄ）の具体例としては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、グリセロールモノ（メタ）アクリレート、１，４シクロヘキサンジメタノールモノアクリレート、２−ヒドロキシエチルビニルエーテル、Ｎ−メチロール（メタ）アクリルアミド、４−ヒドロキシスチレンビニルトルエン、東亞合成化学工業（株）製のアロニクス５７００、４−ヒドロキシスチレン、日本触媒化学工業（株）製のＨＥ−１０、ＨＥ−２０、ＨＰ−１およびＨＰ−２（以上、何れも末端に水酸基を有するアクリル酸エステルオリゴマー）、日本油脂（株）製のブレンマーＰＰシリーズ、ブレンマーＰＥシリーズ、ブレンマーＡＥシリーズ、ブレンマーＡＰシリーズ等のポリアルキレングリコール（メタ）アクリレート誘導体、水酸基含有化合物とε―カプロラクトンとの反応により得られるε―カプロラクトン変性ヒドロキシアルキルビニル系共重合体化合物ＰｌａｃｃｅｌＦＭ−１、ＦＭ−４（以上ダイセル化学工業（株）製）、ＴＯＮＥＭ−２０１（ＵＣＣ社製）、ＨＥＡＣ−１（ダイセル化学工業（株）製）等のポリカーボネート含有ビニル系化合物などが挙げられる。
【００３６】
中でも、加水分解性シリル基含有イソシアナート化合物（ａ）との反応性や得られる塗膜の耐擦り傷性、耐衝撃性のバランスなどから、２−ヒドロキシエチル（メタ）アクリレート、３−ヒドロキシプロピル（メタ）アクリレート、４−ヒドロキシブチル（メタ）アクリレート、１，４シクロヘキサンジメタノールモノ（メタ）アクリレート、繰り返し単位が２〜５個のポリアルキレングリコールアクリレートが好ましい。
【００３７】
（ｅ）モノイソシアナート含有エチレン性不飽和化合物
モノイソシアナート含有エチレン性不飽和化合物（ｅ）としては、入手のしやすさなどからα，β−エチレン性不飽和モノイソシアネートが有用である。
【００３８】
モノイソシアナート含有エチレン性不飽和化合物（ｅ）の具体例としては、(メタ)アクリロキシイソシアナートやβ−（メタ）アクリロキシエチルイソシアナート、γ−イソプロペニルーα，α’−ジメチルベンジルイソシアナートなどが挙げられる。
【００３９】
（ｆ）グリシジル基含有エチレン性不飽和化合物
グリシジル基含有エチレン性不飽和化合物（ｆ）としては、ビニル基やアリル基、（メタ）アクリロイル基を有するグリシジル基化合物が有用である。
【００４０】
グリシジル基含有エチレン性不飽和化合物（ｆ）の具体例としては、グリシジル（メタ）アクリレートやアリルグリシジルエーテル、４−ヒドロキシブチルアクリレートグリシジルエーテルなどが挙げられる。
【００４１】
目的とする分子内にエチレン性不飽和二重結合と加水分解性シリル基を有する化合物（Ａ）は、これらのうち、（ａ）と（ｄ）、（ｂ）と（ｅ）、（ｂ）と（ｆ）或いは（ｃ）と（ｅ）の組み合わせにて反応させることにより合成できる。
【００４２】
その際、加水分解性シリル基含有化合物（ａ）、（ｂ）、（ｃ）に対するエチレン性不飽和化合物（ｄ）、（ｅ）、（ｆ）のモル比（ａ）／（ｄ）、（ｂ）／（ｅ）、（ｂ）／（ｆ）或いは（ｃ）／（ｅ）が０．８〜１．２とすることが、得られる塗膜の耐擦り傷性と耐衝撃性の点から好ましく、０．９〜１．１とすることがより好ましい。
【００４３】
また反応時には、温度や反応の制御の点から溶媒を使用してもよい。溶媒としては特に限定はなく、公知の芳香族系、脂肪族炭化水素系、エーテル系、ケトン系、エステル系、アルコール系等の溶媒を用いることができる。
【００４４】
反応時の温度は、各反応系での反応速度で調節すればよいが、温度が高くなればエチレン性不飽和基の重合反応が起こりやすくなるため、１００℃以下とすることがよい。また温度を上げる場合には、メトキノンやハイドロキノンなどの重合禁止剤を配合しておくとよい。
【００４５】
（ａ−１）は、１種または２種以上の混合物を使用することができる。その使用量は、硬度と耐擦り傷性および耐衝撃性と柔軟性の両立のためには、ビニル系共重合体（Ａ）の全ての単量体単位１００重量部に対して２０〜１００重量部用いることが好ましく、３０〜１００重量部用いることが特に好ましい。
【００４６】
（ａ−２）その他の重合性ビニル系単量体
その他共重合可能な単量体（ａ−２）成分の具体例としては、（メタ）アクリレート、エチル（メタ）アクリレート、ｎ−ブチル（メタ）アクリレート、ｉ−ブチル（メタ）アクリレート、ｔ−ブチル（メタ）アクリレート、シクロヘキシル（メタ）アクリレート、２−エチルヘキシル（メタ）アクリレート、ステアリル（メタ）アクリレート、ラウリル（メタ）アクリレート、ベンジル（メタ）アクリレート、３，３，５−トリメチルシクロヘキシル（メタ）アクリレート、グリシジル（メタ）アクリレート、イソボルニル（メタ）アクリレート、（メタ）アクリルアミド、Ｎ−メチル（メタ）アクリルアミド、Ｎ−エチル（メタ）アクリルアミド、Ｎ−ブトキシメチル（メタ）アクリルアミド、Ｎ，Ｎ−ジメチル（メタ）アクリルアミド、Ｎ−メチル（メタ）アクリルアミド、Ｎ−メチロール（メタ）アクリルアミド等のアクリルアミド、（メタ）アクリロイルモルホリンや２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、グリセロールモノ（メタ）アクリレート、２−ヒドロキシエチルビニルエーテル、４−ヒドロキシスチレンビニルトルエン、東亞合成化学工業（株）製のアロニクス５７００、４−ヒドロキシスチレン、日本触媒化学工業（株）製のＨＥ−１０、ＨＥ−２０、ＨＰ−１およびＨＰ−２（以上、何れも末端に水酸基を有するアクリル酸エステルオリゴマー）、日本油脂（株）製のブレンマーＰＰシリーズ、ブレンマーＰＥシリーズ、ブレンマーＰＥＰシリーズ等のポリアルキレングリコール（メタ）アクリレート誘導体、水酸基含有化合物とε―カプロラクトンとの反応により得られるε―カプロラクトン変性ヒドロキシアルキルビニル系共重合体化合物ＰｌａｃｃｅｌＦＭ−１、ＦＭ−４（以上ダイセル化学工業（株）製）、ＴＯＮＥＭ−２０１（ＵＣＣ社製）、ＨＥＡＣ−１（ダイセル化学工業（株）製）等のポリカーボネート含有ビニル系化合物などの水酸基含有ビニル系単量体および／またはその誘導体が挙げられる。
【００４７】
また、（ａ−１）以外の加水分解性シリル基含有ビニル系単量体も使用できる。具体例としては、ビニルトリメトキシシラン、ビニルトリエトキシシラン、ビニルトリ（ｎ−プロポキシ）シラン、アリルトリエトキシシラン、γ−（メタ）アクリロキシプロピルトリメトキシシラン、γ−（メタ）アクリロキシプロピルトリエトキシシラン、γ−（メタ）アクリロキシプロピルトリイソプロポキシシラン、γ−（メタ）アクリロキシプロピルトリス（β−メトキシエトキシ）シラン、γ−（メタ）アクリロキシプロピルメチルジメトキシシラン、γ−（メタ）アクリロキシプロピルメチルジエトキシシラン、γ−（メタ）アクリロキシプロピルジメチルメトキシシラン、γ−（メタ）アクリロキシプロピルジメチルエトキシシラン、Ｎ−ビニルベンジル−γ−アミノプロピルトリメトキシシラン、２−スチリルエチルトリメトキシシラン、３−（Ｎ−スチリルメチル−２−アミノエチルアミノ）プロピルトリメトキシシラン、（メタ）アクリロキシエチルジメチル（３−トリメトキシシリルプロピル）アンモニウムクロライド、ビニルトリアセトキシシラン、ビニルトリクロルシランなどを挙げることができ、これらの中では、特にアルコキシシリル基含有単量体であるγ−（メタ）アクリロキシプロピルトリメトキシシラン、γ−（メタ）アクリロキシプロピルトリエトキシシランが安定性の点で好ましい。
【００４８】
さらに、 (メタ)アクリロキシイソシアナート、β−（メタ）アクリロキシエチルイソシアナート、γ−イソプロペニルーα，α’−ジメチルベンジルイソシアナートなどα，β−エチレン性不飽和モノイソシアネートも挙げられる。
【００４９】
その他、（メタ）アクリル酸のヒドロキシアルキルエステル類とリン酸またはリン酸エステル類との縮合生成物などのリン酸エステル基含有（メタ）アクリル系化合物、ウレタン結合やシロキサン結合を含む（メタ）アクリレートなどの（メタ）アクリル酸エステル系化合物；スチレン、α−メチルスチレン、クロロスチレン、スチレンスルホン酸、４−ヒドロキシスチレン、ビニルトルエンなどの芳香族炭化水素系ビニル化合物；マレイン酸、フマル酸、イタコン酸、（メタ）アクリル酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールまたはアミンとのジエステルまたはハーフエステルなどの不飽和カルボン酸のエステル；酢酸ビニル、プロピオン酸ビニル、ジアリルフタレートなどのビニルエステルやアリル化合物；ビニルピリジン、アミノエチルビニルエーテルなどのアミノ基含有ビニル系化合物；イタコン酸ジアミド、クロトン酸アミド、マレイン酸ジアミド、フマル酸ジアミド、Ｎ−ビニルピロリドンなどのアミド基含有ビニル系化合物；（メタ）アクリロニトリル、２ーヒドロキシエチルビニルエーテル、メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他ビニル系化合物などが挙げられる。
【００５０】
これらの群から選ばれる１種または２種以上の混合物を使用することができる。単量体（ａ−２）は、ビニル系共重合体（Ａ）の全ての単量体単位１００重量部に対して０〜８０重量部用いることが好ましく、０〜７０重量部用いることが特に好ましい。
【００５１】
上記（ａ−１）と（ａ−２）の単量体を重合して得られるビニル系重合体を含有する液状組成物に用いる溶媒としては特に限定はなく、公知の芳香族系、脂肪族炭化水素系、エーテル系、ケトン系、エステル系、アルコール系、水等の溶媒を用いることができる。トルエン、キシレン、酢酸ブチル、脂肪族炭化水素含有溶剤を用いるのがビニル系共重合体の溶解性の点から好ましい。
【００５２】
ビニル系重合体の製造方法としては、前記単量体より共重合体液状組成物を得る方法であれば特に限定されない。重合方法としては、例えば溶液重合法、乳化重合法、懸濁重合法、塊状重合法等が挙げられ、溶液重合法が合成の容易さなどの点で好ましい。
【００５３】
前記重合に用いる開始剤としては、公知のものを挙げることができ、例えば、クメンハイドロパーオキサイドなどの有機過酸化物系、アゾビス−２−メチルブチロニトリルなどのアゾ化合物系、過硫酸カリウムなどの無機過酸化物系、過酸化物と還元剤を組み合わせるレドックス系などの開始剤を挙げることができる。
【００５４】
得られるビニル系重合体（Ａ）の重合度は、ラジカル発生剤の種類及び使用量、重合温度、及び連鎖移動剤の使用によって調節することができる。連鎖移動剤としては、ｎ−ドデシルメルカプタン、ｔ−ドデシルメルカプタン、及びγ−メルカプトプロピルトリメトキシシラン等が好適に使用できる。数平均分子量が２，０００未満の場合は、未重合の単量体が残存し易く、好ましくない。一方、数平均分子量が３０，０００を超える場合には、得られる硬化性樹脂組成物は、その塗装時に糸引き等の欠陥を生じたり、充分な硬度が発現しにくくなる傾向があり好ましくない。
【００５５】
本発明に使用可能な共重合体（Ａ）成分は、官能基を有する共重合体に、その官能基を用いて加水分解性シリル基を導入する方法などによっても得ることができる。
【００５６】
官能基を有する共重合体が有する官能基（Ｕ）としては、イソシアナート基、アミノ基、チオール基、アルコール性水酸基、グリシジル基であり、イソシアナート基と水酸基、グリシジル基が反応性から好ましい。
【００５７】
その官能基（Ｕ）に加水分解性シリル基を導入する方法としては、官能基を有する共重合体が有する官能基（Ｕ）に対して反応性を有する官能基（Ｖ）と加水分解性シリル基を有する化合物を反応させることによって、加水分解性シリル基を導入することができる。官能基（Ｖ）と加水分解性シリル基を有る化合物としては、上記の（ａ）加水分解性シリル基含有イソシアナート化合物、（ｂ）加水分解性シリル基含有アミン化合物、（ｃ）加水分解性シリル基含有チオール化合物、（ｆ）加水分解性シリル基含有グリシジル化合物を挙げることができる。
【００５８】
（Ｂ）光酸発生剤
本発明における（Ｂ）成分である光酸発生剤は、活性エネルギー線に暴露されることにより酸を発生する化合物であり、たとえばトルエンスルホン酸または四フッ化ホウ素などの強酸、スルホニウム塩、アンモニウム塩、ホスホニウム塩、ヨードニウム塩またはセレニウム塩などのオニウム塩類；鉄−アレン錯体類；シラノール−金属キレート錯体類；ジスルホン類、ジスルホニルジアゾメタン類、ジスルホニルメタン類、スルホニルベンゾイルメタン類、イミドスルホネート類、ベンゾインスルホネート類などのスルホン酸誘導体；有機ハロゲン化合物類など、特開平５−１３４４１２号公報に示される放射線の照射により酸を発生する化合物があげられる。
【００５９】
上記の光酸発生剤の中で、芳香族スルホニウム塩若しくは芳香族ヨードニウム塩が共重合体（Ａ）との組成物の安定性が高く入手しやすいという点から好ましい。スルホン酸誘導体としては、たとえば米国特許第４６１８５６４号公報に示されるベンソイントシレート、ニトロベンジルトシレート、コハク酸イミドトシルスルホネートなどのスルホン酸エステル類；米国特許第４５４０５９８号公報、特開平６−６７４３３号公報に示されるα−（４−トシルオキシイミノ）−４−メトキシベンジルシアニドなどのオキシムスルホネート類；特開平６−３４８０１５号公報に示されるトリス（メタンスルホニルオキシ）ベンゼンなど；特開昭６４−１８１４３号公報に示される９，１０−ジアルコキシアントラセンスルホン酸ニトロベンジルエステルなど；Ｎ−（ｐ−ドデシルベンゼンスルホニルオキシ）−１，８−ナフタルイミドなどがあげられる。有機ハロゲン化合物類としては、たとえば２−（４−メトキシフェニル）−４，６−ビス（トリクロロメチル）−１，３，５−トリアジン、２−（３，４−ジメトキシスチリル）−４，６−ビス（トリクロロメチル）−１，３，５−トリアジン、２−［２−（５−メチルフラン−２−イル）ビニル）−４，６−ビス（トリクロロメチル）−１，３，５−トリアジンなどの特開昭５５−３２０７０号公報、特開昭４８−３６２８１号公報、特開昭６３−２３８３３９号公報に示されるハロゲン含有トリアジン化合物；特開平２−３０４０５９号公報に示される２−ピリジル−トリブロモメチルスルホンなどのハロゲン含有スルホン化合物；トリス（２−クロロプロピル）ホスフェート、トリス（２，３−ジクロロプロピル）ホスフェート、トリス（２，３−ジブロモプロピル）ホスフェートなどのハロゲン化アルキルリン酸エステル；２−クロロ−６−（トリクロロメチル）ピリジンなどのハロゲン含有へテロ環状化合物；１，１−ビス［ｐ−クロロフェニル］−２，２，２−トリクロロエタン、塩化ビニリデン共重合体、塩化ビニル共重合体、塩素化ポリオレフィンなどのハロゲン含有炭化水素化合物などがあげられる。
【００６０】
中でも芳香族スルホニウム塩若しくは芳香族ヨードニウム塩のカウンターアニオンがフルオロフォスフォネート系、フルオロアンチモネート系若しくはフルオロスルフォネート系であることが、硬化が速く、プラスチック基材への付着性に優れるという点から好ましい。安全性を考慮すると、フルオロフォスフォネート系若しくはフルオロスルフォネート系であることが特に好ましい。
【００６１】
（Ｂ）成分の添加量は、生成する酸の発生量、発生速度に応じて調整が必要だが、共重合体（Ａ）の固形分１００重量部に対し、０．０５〜３０重量部が好ましく、さらに好ましくは０．１〜１０重量部となる量である。０．０５重量部未満では生成する酸が不足し、得られる塗膜の耐溶剤性や耐薬品性が充分ではない傾向にあり、３０重量部を越えると塗膜外観の低下や着色などの問題が発生する傾向にある。
【００６２】
本発明では光酸発生剤（Ｂ）のみで、つまり（Ｂ）以外の加水分解性シリル基の縮合触媒を配合しなくても硬化性組成物を硬化させることができる。加水分解性シリル基の縮合触媒を配合した場合には、一液硬化性組成物の貯蔵安定性が低下する傾向がある。（Ｂ）以外の加水分解性シリル基の縮合触媒の配合量は、ビニル系重合体（Ａ）の固形分１００重量部に対し、１重量部未満が好ましく、さらに好ましくは０．１重量部未満であり、実質的に含有しないことがさらにより好ましい。（Ｂ）以外の加水分解性シリル基の縮合触媒としては、例えば、有機錫触媒、チタニウム触媒、ジルコニウム触媒、アルミニウム触媒、カルボン酸触媒等を挙げることができる。
【００６３】
（Ｃ）脱水剤
加水分解性シリル基とイソシアネート基を有するビニル系共重合体（Ａ）成分は、湿分との反応性を有するため、さらに脱水剤を配合することによって、組成物の保存安定性を向上させることができる。
【００６４】
脱水剤としては、例えば、オルソ蟻酸メチル、オルソ蟻酸エチルもしくはオルソ蟻酸ブチル等のオルソ蟻酸アルキル；オルソ酢酸メチル、オルソ酢酸エチルもしくはオルソ酢酸ブチル等のオルソ酢酸アルキル；またはオルソほう酸メチル、オルソほう酸エチル、オルソほう酸ブチル等のオルソほう酸アルキル等のオルソカルボン酸エステルや、テトラメトキシシラン、テトラエトキシシラン、メチルトリメトキシシラン等の高活性シラン化合物などが挙げられる。
【００６５】
脱水剤の使用量としては、ビニル系重合体（Ａ）の固形分１００重量部に対して０．１重量部以上１０重量部以下であることが好ましい。
【００６６】
（Ｄ）金属酸化物微粒子
本発明における（Ｄ）成分である金属酸化物微粒子としては、シリカ（ＳｉＯ2）、アルミナ（Ａｌ2Ｏ3）、酸化スズ（ＳｎＯ2）、ジルコニア（ＺｒＯ2）、酸化亜鉛（ＺｎＯ）、チタニア（ＴｉＯ2）、ＩＴＯ（スズ・酸化インジウム）、酸化アンチモン（Ｓｂ2Ｏ3、Ｓｂ2Ｏ5）、及びこれらの複合微粒子等を挙げることができる。
【００６７】
中でも、高硬度の観点から、シリカ、アルミナ、ジルコニア及び酸化アンチモンが好ましい。特に、シリカ微粒子およびアルミナ微粒子が入手のしやすさやコスト、表面硬度などから好ましい。これらは１種単独で又は２種以上を組合わせて用いることができる。
【００６８】
このような金属酸化物微粒子は、粉体状又は溶剤分散ゾルであることが好ましい。溶剤分散ゾルである場合、他の成分との相溶性、分散性の観点から、分散媒は、有機溶剤が好ましい。このような有機溶剤としては、例えば、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル、ジエチレングリコールモノブチルエーテル等のエーテル類；ベンゼン、トルエン、キシレン等の芳香族炭化水素類；ジメチルフォルムアミド、ジメチルアセトアミド、Ｎ−メチルピロリドン等のアミド類を挙げることができる。中でも、アルコール類、メチルエチルケトン、メチルイソブチルケトン、酢酸エチル、酢酸ブチルが好ましい。
【００６９】
金属酸化物微粒子（Ｄ）の粒子径としては平均一次粒子径が１００ｎｍ以下、好ましくは３０ｎｍ以下である。平均一次粒子径が１００ｎｍを超えると、得られる塗膜の透明性が損なわれる傾向にある。
【００７０】
市販されているシリカ微粒子分散品としては、コロイダルシリカとして、メタノ−ルシリカゾル、ＩＰＡ−ＳＴ、ＭＥＫ−ＳＴ、ＮＢＡ−ＳＴ、ＸＢＡ−ＳＴ、ＤＭＡＣ−ＳＴ、ＭＩＢＫ−ＳＴ、ＳＴ−ＵＰ、ＳＴ−ＯＵＰ、ＳＴ−２０、ＳＴ−４０、ＳＴ−Ｃ、ＳＴ−Ｎ、ＳＴ−Ｏ、ＳＴ−５０、ＳＴ−ＯＬ等（以上、日産化学工業（株）製）、ＯＳＣＡＬシリーズ（日揮触媒化成（株）製）等を挙げることができる。また粉体シリカとしては、アエロジル１３０、アエロジル３００、アエロジル３８０、アエロジルＴＴ６００、アエロジルＯＸ５０等（以上、日本アエロジル（株）製）、シルデックスＨ３１、Ｈ３２、Ｈ５１、Ｈ５２、Ｈ１２１、Ｈ１２２等（以上、旭硝子（株）製）、Ｅ２２０Ａ、Ｅ２２０等（以上、日本シリカ工業（株）製）、ＳＹＬＹＳＩＡ４７０（富士シリシア（株）製）、ＳＧフレ−ク（日本板硝子（株）製）等を挙げることができる。
【００７１】
また、アルミナ微粒子分散品としては、ＮＡＮＯＢＹＫ−３６０１、ＮＡＮＯＢＹＫ−３６０２、ＮＡＮＯＢＹＫ−３６１０等（以上、ビックケミー・ジャパン（株）製）、アルミナのイソプロパノール分散品としては、ＡＳ−１５０Ｉ等（住友大阪セメント（株）製）、アルミナのトルエン分散品としては、ＡＳ−１５０Ｔ（住友大阪セメント（株）製）；ジルコニアのトルエン分散品としては、ＨＸＵ−１１０ＪＣ（住友大阪セメント（株）製）；アルミナ、チタニア、酸化スズ、酸化インジウム、酸化亜鉛等の粉末及び溶剤分散品としては、商品名：ナノテック等（シーアイ化成（株）製）等を挙げることができる。中でも、メタノ−ルシリカゾルやＭＩＢＫ−ＳＴ、ＭＩＢＫ−ＳＤ、ＯＳＣＡＬシリーズなどのシリカ微粒子分散品が、配合量に対する硬度や耐擦り傷性の発現効果が高くなる傾向があり好ましい。
【００７２】
（Ｄ）成分を使用する場合、その添加量は化合物（Ａ）の固形分１００重量部に対し、１０〜１０００重量部が好ましく、さらに好ましくは３０〜５００重量部となる量である。１０重量部未満では、（Ｄ）成分配合による硬度や耐擦り傷性の向上が充分ではない傾向にあり、１０００重量部を越えると塗膜外観の低下や平滑性などの問題が発生する傾向にある。
【００７３】
また本発明のコーティング剤組成物には、（Ｂ）成分の感光性を向上させる目的で、必要に応じて光増感剤を使用することができる。光増感剤としては、特に限定されないが、例えば、アントラセン誘導体、ベンゾフェノン誘導体、チオキサントン誘導体、アントラキノン誘導体、ベンゾイン誘導体等が挙げられ、より詳しくは、９，１０−ジアルコキシアントラセン、２−アルキルチオキサントン、２，４−ジアルキルチオキサントン、２−アルキルアントラキノン、２，４−ジアルキルアントラキノン、ｐ，ｐ‘−アミノベンゾフェノン、２−ヒドロキシー４−アルコキシベンゾフェノン、ベンゾインエーテル等が挙げられる。さらに具体的には、アントロン、アントラセン、９，１０−ジフェニルアントラセン、９−エトキシアントラセン、ピレン、ペリレン、コロネン、フェナントレン、ベンゾフェノン、ベンジル、ベンゾイン、２−ベンゾイル安息香酸メチル、２−ベンゾイル安息香酸ブチル、ベンゾインエチルエーテル、ベンゾイン−ｉ−ブチルエーテル、９−フルオレノン、アセトフェノン、ｐ，ｐ′−テトラメチルジアミノベンゾフェノン、ｐ，ｐ′−テトラエチルアミノベンゾフェノン、２−クロロチオキサントン、２−イソプロピルチオキサントン、２，４−ジエチルチオキサントン、フェノチアジン、アクリジンオレンジ、ベンゾフラビン、セトフラビン−Ｔ、２−ニトロフルオレン、５−ニトロアセナフテン、ベンゾキノン、２−クロロ−４−ニトロアニリン、Ｎ−アセチル−ｐ−ニトロアニリン、ｐ−ニトロアニリン、Ｎ−アセチル−４−ニトロ−１−ナフチルアミン、ピクラミド、アントラキノン、２−エチルアントラキノン、２−ｔｅｒｔ−ブチルアントラキノン、１，２−ベンズアントラキノン、３−メチル−１，３−ジアザ−１，９−ベンズアンスロン、ジベンザルアセトン、１，２−ナフトキノン、３，３′−カルボニル−ビス（５，７−ジメトキシカルボニルクマリン）、９，１０−ジブトキシアントラセン、９，１０−ジプロポキシアントラセン等が挙げられる。光増感剤は、単独で用いられてもよく、２種類以上が併用されてもよい。
【００７４】
光増感剤は、使用する（Ｂ）成分では吸収できない波長域の光を吸収できるものがより効率的であるため、吸収波長域の重なりが少ないものがよい。
【００７５】
光増感剤を使用する場合の添加量は、目的とする硬化速度に応じて適宜調整すればよいが、光酸発生剤（Ｂ）成分１００重量部に対し、１〜３００重量部が好ましく、さらに好ましくは１０〜１００重量部となる量である。１重量部未満では目的とする増感剤の効果が得られにくく、３００重量部を越えると塗膜が着色したり、コストアップに繋がる。
【００７６】
本硬化性組成物には、溶剤を配合することができる。溶剤として特に制限はないが、使用する基材がプラスチックの場合には、基材の耐溶剤性が低いことが多いため、メチルイソブチルケトンやジイソブチルケトンなどのケトン類、ブタノールやイソプロピルアルコールなどのアルコール類、酢酸ブチルや酢酸イソプロピルなどのエステル類、ジエチレングリコールメチルエーテルやプロピレングリコールメチルエーテルなどのエーテル類が好ましい。溶剤の配合量としては、（Ａ）成分１００重量部に対して、０〜２００重量部が好ましく、０〜１００重量部がより好ましい。溶剤の配合量が多くなると、上記のごとく基材を傷める可能性があるため好ましくない。
【００７７】
また活性エネルギー線としては、可視光、紫外線、赤外線、Ｘ線、α線、β線、γ線などをあげることができるが、反応速度が速く、エネルギー線発生装置が比較的安価であるという点からは、紫外線が最も好ましい。活性エネルギー線の照射量としては、５０ｍＪ〜１０，０００ｍＪの積算光量が好ましく、１００ｍＪ〜２，０００ｍＪの積算光量がより好ましい。本発明の硬化性組成物の硬化温度には特に限定はなく、活性エネルギー線照射によって室温で硬化塗膜を得ることができる。
【００７８】
得られた活性エネルギー線硬化性組成物には、必要に応じて無機顔料や有機顔料、可塑剤、分散剤、湿潤剤、増粘剤、消泡剤などの通常塗料に用いられる添加剤を添加することもできる。
【００７９】
得られた活性エネルギー線硬化性組成物は、例えば金属、セラミックス、ガラス、セメント、窯業系基材、プラスチック、フィルム、シート、木材、紙、繊維などからなる建築物、家電用品、産業機器などの塗装に好適に使用できる。特に、活性エネルギー線の照射しやすさから、アクリル樹脂やポリカーボネート樹脂、ＰＥＴ樹脂等のプラスチック、フィルム、シートなどの基材に好適に使用できる。プラスチック、フィルム、シートなどのハードコートとして用いる場合には、塗膜は２〜１００μｍであることが好ましい。２μｍ以下では、プラスチック、フィルム、シート自体の硬度の影響を受けやすく、十分な硬度が得られない傾向があり、１００μｍ以上では、化合物（Ａ）中のアルコキシシル基の深部での硬化が遅くなる傾向がある。１００μｍ以上の厚みを必要とする場合には、数回に分けて、塗装と活性エネルギー線の照射を繰り返すことが好ましい。
【実施例】
【００８０】
以下に、本発明を実施例に基づいて説明するが、本発明はこれによって限定されるものではない。
【００８１】
（使用した材料）
（エチレン性不飽和二重結合と加水分解性シリル基を有する化合物（Ａ））
（合成例１）
攪拌機、温度計、還流冷却器、窒素ガス導入管および滴下ロ−トを備えた反応器に表１の（ａ）成分と（ｄ）成分および溶剤、メトキノンを仕込み、撹拌しながら窒素ガスを導入して７５℃に昇温した。その後、７５℃に保持したまま８時間反応を続けた。ＩＲでイソシアネートのピークが消失したことを確認化合物（ａ−１ａ）を得た。
【００８２】
【表１】
2014080531.tif 000002
【００８３】
（合成例２〜３）
同様にして、表１の（ａ）、（ｃ）、（ｄ）、（ｅ）成分および溶剤、メトキノンを仕込み、ＩＲにて２１００ｃｍ-1付近のイソシアネート由来のピークが消失したことを確認した。５０℃まで温度を下げたのち脱水剤を配合、撹拌して化合物（ａ−１ｂ〜ａ−１ｃ）を得た。
【００８４】
（合成例４〜８）
（特定構造のケイ素基を２個以上有するビニル系共重合体（Ａ））
攪拌機、温度計、還流冷却器、窒素ガス導入管および滴下ロ−トを備えた反応器に表２の（イ）成分を仕込み、窒素ガスを導入しつつ１１０℃に昇温した後、表２の（ア）成分の混合物を滴下ロ−トから５時間かけて等速滴下した。次に、（ウ）成分の混合溶液を１時間かけて等速滴下した。その後、引き続き、１１０℃で２時間攪拌した後に、室温まで冷却した。最後に表２の（Ｃ）成分を加えて攪拌し、重合体（Ａ）を合成した。
【００８５】
得られた重合体（Ａ−１〜５）の固形分濃度、ＧＰＣで測定した数平均分子量を表２に示した。尚、重合体（Ａ−１〜５）は、重合溶剤で固形分濃度が５０％となるように一旦重合溶剤で希釈して次の配合へと進めた。
【００８６】
【表２】
2014080531.tif 000003
【００８７】
（コーティング用樹脂組成物の作成方法）
表３に示すように（Ａ）成分に対して、（Ｂ）成分および（Ｄ）成分を加え、攪拌機を用いて１０００ｒｐｍで３分間混合し、コーティング用樹脂組成物を得た。
【００８８】
【表３】
2014080531.tif 000004
【００８９】
なお、表３中の化合物の記号は次のとおりである。
ＣＰＩ−１００Ｐ：サンアプロ（株）製  トリアリールスルホニウム・ＰＦ6塩のプロピレンカーボネート溶液
ＣＰＩ−１０１Ａ：サンアプロ（株）製  トリアリールスルホニウム・ＳｂＦ6塩のプロピレンカーボネート溶液
ＭＩＢＫ−ＳＴ：日産化学工業（株）製  シリカ微粒子のＭＩＢＫ分散液（有効成分３０％）
ＭＩＢＫ−ＳＤ：日産化学工業（株）製  シリカ微粒子のＭＩＢＫ分散液（有効成分３０％  重合性基変性物）
【００９０】
（物性評価）
ＰＭＭＡ／ＰＣシート（シャインテックＡＷ−１０  ０．５ｍｍ（株）シャインテクノ製）およびＰＭＭＡフィルム（ＳＤ００９  １２５μｍ（株）カネカ製）に、表３で作製したコーティング用樹脂組成物をバーコーターを用いて、乾燥膜厚が約１０μｍとなるように塗布し、８０℃で３分間溶剤除去のため乾燥した。次いで、空気中で無電極ランプバルブ（Ｌｉｇｈｔ  Ｈａｍｍｍｅｒ：フュージョンＵＶシステムズ・ジャパン（株）製）を用い、２４０ｍＷで、波長３１０〜３９０ｎｍの積算光量が５００ｍＪ／ｃｍ2となるように活性エネルギー線を照射することで硬化させた。
【００９１】
評価には、照射１日後に、５０℃×８０％ＲＨ下で２４時間養生した試験片を用いた。
・硬度
ＰＭＭＡ／ＰＣシートに塗布した試験片をＪＩＳ  Ｋ５６００に準拠して、鉛筆硬度を評価した。
【００９２】
・耐擦傷性
ＰＭＭＡ／ＰＣシートに塗布した試験片を消しゴム摩耗試験機（（株）光本製作所製）を用い、スチールウール＃００００に５００ｇ／ｃｍ2の荷重をかけて５００回往復させ、塗膜に残った傷の本数を観察し、下記の基準で評価した。
５：正面から見て傷が全くない
４：正面から見て数本の傷がある
３：数本から１０本以内の浅い傷がある
２：傷が１０本以上若しくは深い傷がある
１：深い傷がたくさんある若しくは塗膜が削り取られている
【００９３】
・耐衝撃性
ＰＭＭＡ／ＰＣシートに塗布した試験片に直径１７．５ｍｍで重さが２２ｇの鋼球を落下し、試験板の外観を目視観察した。鋼球を落下する高さを変更し、クラックが発生しなかった高さを評価した。
【００９４】
・柔軟性
ＰＭＭＡフィルムに塗布した試験片を塗工した面を内側にして鉄芯に巻き付け、塗装板
の状態を観察した。
○：φ＝１０ｍｍの鉄芯に巻き付けて変化なし
△：φ＝１５ｍｍの鉄芯に巻き付けて変化なし
×：φ＝１５ｍｍの鉄芯に巻き付けたとき塗膜が割れた
【００９５】
・耐候性
ＰＭＭＡ／ＰＣシートに塗布した試験片をサンシャインウエザオメーター（ＳＷＯＭ、スガ試験機（株）製）を用いて耐候性試験を実施した。
○：３０００Ｈｒでクラックの発生や艶の低下などの変化なし
△：３０００Ｈｒで一部クラックが発生した
×：３０００Ｈｒ以内に全体にクラックの発生や艶低下等、外観上著しい変化があった。
【００９６】
・耐薬品性
ＰＭＭＡ／ＰＣシートに塗布した試験片に、表３に示す薬品をスポットし、８０℃で１時間静置した後、脱脂綿で拭取り塗膜の状態を観察した。
○：変化なし
△：スポット跡が残る
×：塗膜が膨潤（溶解）している
コパトーン、ニベアとしては、下記のものを使用した。
コパトーン：コパトーンＳＰＦ５０
ニベア    ：ニベアＳＰＦ４７
【００９７】
実施例１〜８では、高い硬度と耐擦り傷性が得られた。シリカ微粒子を配合した場合には、さらに硬度と耐擦り傷性の向上が見られた。耐衝撃性についても高い値を示し、得られたフィルムはφ１５ｍｍ以下という細い鉄芯に巻くことも可能であることが分かった。いずれの場合も、本硬化性組成物の特長である硬度と耐擦り傷性および耐衝撃性と柔軟性のバランスが極めて良好な結果であった。耐薬品性も良好で、さらに耐候性についても、４０００Ｈｒを経過して外観上の問題は見られず、屋外で使用するにも充分な耐候性を有していることも確認できた。
【００９８】
一方、本硬化性組成物の特長である加水分解性シリル基と不飽和二重結合基が特定の構造を有していない比較例１および比較例２では、硬度の高い硬い塗膜ではあるものの、耐擦り傷性は充分ではなく、また耐衝撃や柔軟性が低かった。
【００９９】
以上のように、本活性エネルギー線硬化性組成物から得られるコーティング剤は、プラスチック基材等へ塗布した際に、優れた透明硬化塗膜が形成可能であり、また使用に際して充分な表面硬度と耐擦り傷性を有しながら、耐衝撃性や柔軟性に優れ、屋外の使用にも適した耐候性を有する塗膜を与えることが確認された。